(57)【要約】【課題】外観が良好であり、安全な透明樹脂板の連続的製造方法を提供する。【解決手段】移送される帯状体にメチルメタクリレートを３０質量％以上含有する重合性液体を供給し、前記帯状体上に展延した前記重合性液体の上に活性エネルギー線透過性フィルムを繰り出しながら被せ、前記フィルムの上から照射強度１ｍＷ／ｃｍ２〜３０ｍＷ／ｃｍ２の活性エネルギー線を照射して前記重合性液体を硬化させる透明樹脂板の連続的製造方法であって、前記重合性液体の帯状体への供給部、および活性エネルギー線透過性フィルム繰り出し部を非密閉型クリーンブース内に配設し、前記クリーンブース上方からクリーンブース内へクリーンエアを、特定の換気回数となるように供給し、かつ排気風量に対する供給風量の比Ｘが特定範囲となるように供給する透明樹脂板の連続的製造方法。【選択図】図１
2011240528.tif 000002
【特許請求の範囲】
【請求項１】
移送される帯状体にメチルメタクリレートを３０質量％以上含有する重合性液体を供給し、前記帯状体上に展延した前記重合性液体の上に活性エネルギー線透過性フィルムを繰り出しながら被せ、前記フィルムの上から照射強度１ｍＷ／ｃｍ２〜３０ｍＷ／ｃｍ２の活性エネルギー線を照射して前記重合性液体を硬化させる透明樹脂板の連続的製造方法であって、
前記重合性液体の帯状体への供給部、および活性エネルギー線透過性フィルム繰り出し部を非密閉型クリーンブース内に配設し、前記クリーンブース上方からクリーンブース内へクリーンエアを、前記クリーンブース内容積の換気回数が５〜１５０回／ｈｒの範囲となるように供給し、かつ前記クリーンブース下方から排気する風量に対する前記クリーンブース上方から供給する風量の比Ｘが１．０５〜１．２５となるように供給する透明樹脂板の連続的製造方法。
【請求項２】
透明樹脂板の厚みが０．１〜３ｍｍである請求項１に記載の透明樹脂板の連続的製造方法。
【請求項３】
重合性液体の硬化後に１００℃以上の熱処理を行う請求項１または２に記載の透明樹脂板の連続的製造方法。
【請求項４】
移送される帯状体がエンドレスベルトである請求項１〜３のいずれかに記載の透明樹脂板の連続的製造方法。
【請求項５】
移送される帯状体がステンレス鋼製のエンドレスベルトである請求項１〜４のいずれかに記載の透明樹脂板の連続的製造方法。
【請求項６】
移送される帯状体が活性エネルギー透過性フィルムである請求項項１〜５のいずれかに記載の透明樹脂板の連続的製造方法。
【発明の詳細な説明】
【技術分野】
【０００１】
本発明は、透明樹脂板の連続的製造方法に関する。
【背景技術】
【０００２】
携帯電話、携帯型ゲーム機、カーナビゲーションシステム、ポータブルＡＶ機器等に代表される小型ディスプレイにおいて、画像の精細度が近年、劇的な進歩を見せており、これらディスプレイの表面を保護する透明樹脂シートも、これまで以上に高い透明性と光学歪の少なさを求められるようになってきている。
【０００３】
透明樹脂の一つとして使用されるメタクリル樹脂は、その加工の容易さ、取り扱い易さ、軽量、安価などの特長に加え、高い透明性、複屈折の少なさなどから、光ディスク、ピックアップレンズ、液晶ディスプレイ用の光学フィルムなど、様々な光学用途に用いられている。
【０００４】
特に、携帯電話に関しては、世界的な筐体薄型化の流れを背景とし、筐体パーツの精度はμｍオーダーで問われる時代になってきており、ディスプレイ部分の保護板の原材料である透明樹脂シートの表面欠陥等についての許容値が年々厳しくなっている。
【０００５】
透明樹脂シートを得る方法として、移送される下部支持シート上に光重合性モノマー組成物を供給し、その上に下部支持シートと同速度で同一方向に移送される上部支持シートを積層した後、光重合性モノマー組成物に活性線を照射して硬化させる連続的製造方法が開示されている（特許文献１）。しかしながら特許文献１には、樹脂表面に付着する異物を抑制することに関しては何ら記載されていない。
【０００６】
微小な塵、埃の混入による異物欠陥に対して、走行するシート状物に塗工を行う塗工装置を非密閉型のクリーンブース内部に設けることが提案されている（特許文献２）。このようなクリーンブースを用いる場合、塗工物であるメタクリル樹脂原料の重合性液体は、その一部が可燃性ガスとして徐々に揮発しクリーンブース内に蓄積する可能性があり、安全性に留意する必要がある。可燃性ガスを排気するため、クリーンブース内の換気回数を多くすると、クリーンブース内の可燃性ガス濃度は低下するが、クリーンエアの流れが乱れて、樹脂原料の重合性液体が固化する際、その流れの影響により、得られる樹脂板の表面外観が悪化するという問題があった。特許文献２には、クリーンブース内の清浄度と換気回数の関係については記載されているが、クリーンエアの塗工物への影響防止及び可燃性ガスの滞留防止を同時に達成させることに関しては全く開示されていない。
【先行技術文献】
【特許文献】
【０００７】
【特許文献１】特開２００２−０１１７４２号公報
【特許文献２】特開２００６−２５５５５９号公報
【発明の概要】
【発明が解決しようとする課題】
【０００８】
本発明は、外観が良好な樹脂板を安全に製造し提供することを目的とする。
【課題を解決するための手段】
【０００９】
本発明は、移送される帯状体にメチルメタクリレートを３０質量％以上含有する重合性液体を供給し、前記帯状体上に展延した前記重合性液体の上に活性エネルギー線透過性フィルムを繰り出しながら被せ、前記フィルムの上から照射強度１ｍＷ／ｃｍ２〜３０ｍＷ／ｃｍ２の活性エネルギー線を照射して前記重合性液体を硬化させる透明樹脂板の連続的製造方法であって、
前記重合性液体の帯状体への供給部、および活性エネルギー線透過性フィルム繰り出し部を非密閉型クリーンブース内に配設し、前記クリーンブース上方からクリーンブース内へクリーンエアを、前記クリーンブース内容積の換気回数が５〜１５０回／ｈｒの範囲となるように供給し、かつ前記クリーンブース下方から排気する風量に対する前記クリーンブース上方から供給する風量の比Ｘが１．０５〜１．２５となるように供給する透明樹脂板の連続的製造方法である。
【発明の効果】
【００１０】
本発明の方法によれば、外観が良好な樹脂板を得ることができ、製造時における可燃性ガス濃度を低減することができる。
【図面の簡単な説明】
【００１１】
【図１】本発明を実施するための設備の一例を示す概略構成図である。
【図２】樹脂板サンプル１
【図３】樹脂板サンプル２
【図４】樹脂板サンプル３
【図５】樹脂板サンプル４
【図６】樹脂板サンプル５
【発明を実施するための形態】
【００１２】
本発明で使用する設備例を図１に示すが、これに限定されるものではない。
【００１３】
移送される帯状体にメチルメタクリレートを３０質量％以上含有する重合性液体を供給し、前記帯状体上に展延した前記重合性液体の上に活性エネルギー線透過性フィルムを繰り出しながら被せ、前記フィルムの上から照射強度１ｍＷ／ｃｍ２〜３０ｍＷ／ｃｍ２の活性エネルギー線を照射して前記重合性液体を硬化させ、透明樹脂板を連続的に製造する。
【００１４】
前記帯状体は、重合性液体の帯状体上での厚み均一性の観点から実質的に水平方向に移送されることが好ましい。また連続生産性の観点から帯状体は、エンドレスベルトであることが好ましい。帯状体の材質には特に制限は無く、例えば、樹脂、金属等を使用できる。金属としては、例えば、オーステナイト系ステンレス鋼、マルテンサイト系ステンレス鋼、鉄鋼、アルミニウム、銅などが挙げられる。また、これら帯状体の重合性液体供給側の表面を研磨処理したものも使用できる。帯状体が水平状態での走行を維持するためには、高い剛性を有することが好ましい。特に金属製の帯状体は、一般に、薄くても比較的高い剛性を有するので好ましい。中でも耐久性の観点から、ステンレス鋼製であることが好ましい。また、製造設備の簡易化の観点から、帯状体を、活性エネルギー透過性フィルムとすることもできる。帯状体の厚さは、０．１ｍｍ以上であることが望ましい。また、帯状体の水平方向のフラット性を保つため、帯状体の走行方向に沿って張力をかけることもできる。
【００１５】
重合性液体の帯状体への供給部、および活性エネルギー線透過性フィルム繰り出し部を非密閉型クリーンブース内に配設する。
【００１６】
帯状体はクリーンブース内に配設することが好ましい。帯状体が水平に移送するエンドレスベルトである場合は、少なくともその上側ベルトをクリーンブース内に配設することが好ましい。
【００１７】
前記クリーンブースの形状は、内部のクリーンエアの流れが大きく乱れないものであれば特に限定されないが、コンパクトなサイズにする方が経済的である。
【００１８】
クリーンブースの構造材料としては、内部が確認できる透明樹脂が好ましく、例えばメタクリル樹脂、ポリカーボネート樹脂等が挙げられる。
【００１９】
クリーンブース内へ吹き込むクリーンエアは、高性能フィルタを通したものが好ましい。高性能フィルタとは、直径３μｍの粒子を９９．９７％以上捕集可能なフィルタのことをいう。高性能フィルタとしては、所望の清浄度を得ることのできる公知のフィルタから適宜選んで用いることができ、例えばＨＥＰＡフィルタ等が挙げられる。
【００２０】
クリーンブース上方に配設したクリーンエア供給口からクリーンエアをクリーンブース内へ供給し、クリーンブース下方に配設した排気口から排気する。本クリーンブースは非密閉型であり、供給するクリーンエアの一部は排気口以外の開口部から排出される。クリーンエア供給口から供給されるクリーンエアを、前記クリーンブース内容積の換気回数が５〜１５０回／ｈｒの範囲となるようにクリーンブース内へ吹き込む。換気回数が前記範囲内であれば外観良好な樹脂板が得られ、かつ可燃性ガスの滞留も無く製造時の安全も確保されるが、換気回数が５回／ｈｒ以下となるとクリーンブース内部の清浄度が十分ではなくなり樹脂板への異物混入等外観良好な樹脂板が得られない可能性が有り、かつ可燃性ガスの滞留の恐れがある。また換気回数が１５０回／ｈｒ以上であるとクリーンブース内のクリーンエアの流れが乱れて、樹脂原料の重合性液体が固化する際、その流れの影響により、得られる樹脂板の表面外観が悪化する。
【００２１】
前記クリーンブース下方から排気する風量（排気風量）に対する前記クリーンブース上方から供給する風量（供給風量）の比Ｘが１．０５〜１．２５となるように風量を調整する。前記比Ｘが上記範囲内であれば外観良好な樹脂板が得られ、かつ可燃性ガスの滞留も無く運転上の安全も確保されるが、前記比Ｘが１．２５を超えると排気風量が足りず可燃性ガスの滞留の恐れが有り、前記比Ｘが１．０５未満であると排気風量が大きすぎてクリーンブース内の正圧が確保できなくなることで清浄度が十分ではなくなり樹脂板への異物混入等外観良好な樹脂板が得られない可能性が有る。この時風量の調整は、好ましくは送風機モーターにインバーターを接続し、周波数によりモーター回転数を調整し風量を調整する方法であるが、ダクト上に設けたダンパーの開度を調整することで風量を調整することも出来る。
【００２２】
本発明で使用する重合性液体は、得られる樹脂板の光学性能、耐候性の観点から、メチルメタクリレートを３０質量％以上含有するものである。本発明において使用されるメチルメタクリレート以外の重合性モノマーとしては、例えば、エチルメタクリレート、イソプロピルメタクリレート、ブチルメタクリレート、２−エチルヘキシルメタクリレート、フェニルメタクリレート、ベンジルメタクリレート等のアルキルメタクリレート、メチルアクリレート、エチルアクリレート、ブチルアクリレート、２−エチルヘキシルアクリレート等のアルキルアクリレート、アクリル酸、メタクリル酸、マレイン酸、イタコン酸等の不飽和カルボン酸、無水マレイン酸、無水イタコン酸等の酸無水物、Ｎ−フェニルマレイミド，Ｎ−シクロヘキシルマレイミド、Ｎ−t-ブチルマレイミド等のマレイミド誘導体、２−ヒドロキシプロピルアクリレート、２−ヒドロキシエチルアクリレート、２−ヒドロキシプロピルメタクリレート等のヒドロキシ基含有単量体、（メタ）アクリルアミド、（メタ）アクリロニトリル、ジアセトンアクリルアミド、ジメチルアミノエチルメタクリレート等の窒素含有単量体、アリルグリシジルエーテル、グリシジルアクリレート、グリシジルメタクリレート等のエポキシ基含有単量体、スチレン、α−メチルスチレン等のスチレン系単量体、エチレングリコールジアクリレート、アリルアクリレート、エチレングリコールジメタクリレート、アリルメタクリレート、ジビニルベンゼン、トリメチロールプロパントリアクリレート等の架橋剤などが挙げられ、これらの中から1種または複数種選定し使用される。ここで「（メタ）アクリ」とは「メタクリ」または「アクリ」のことをいう。
【００２３】
前記重合性液体には、各種の活性エネルギー線分解重合開始剤を使用することができる。硬化した樹脂の透明性を阻害しない限り、特に制限されず、代表的には、アセトフェノン系またはベンゾフェノン系の活性エネルギー線活性重合開始剤が挙げられ、特に１−ヒドロキシ−シクロヘキシル−フェニルケトン、２−ヒドロキシ−２−メチル−１−フェニルプロパン−１−オン、ベンゾインエチルエーテル等を用いることが好ましい。
【００２４】
上記の活性エネルギー線分解重合開始剤は重合性液体１００質量部に対し、通常０．０１〜２質量部の割合で使用される。使用量が少ないと重合速度が上がらず、重合時間を多く要する結果となり、多いと得られる樹脂板の光学性能、耐候性に影響を及ぼすため好ましくは０．０５〜１質量部の割合で使用される。
【００２５】
本発明において使用される重合性液体に含有する任意の他の成分としては、熱重合開始剤、酸化防止剤、紫外線吸収剤、染顔料、離型剤、重合禁止剤などを使用することができる。
【００２６】
本発明において重合性液体を帯状体上に供給する方法としては、特に制限されるものではなく、通常の配管、ホースからの供給や、各種コーティング方法が使用できる。重合性液体を供給し、連続的にシート形状とするため、注入ダイにより重合性液体をシート状に供給する方法が好ましい。重合性液体をシート形状にする方法としては、前記ダイからの供給や、エンドレスベルト上に供給した重合性液体をロールと、エンドレスベルトを介したロールによって押し拡げる方法などもあり、これらを組み合わせた方法でも良い。
【００２７】
本発明において使用される活性エネルギー線透過性フィルムについては、透明可撓性の合成樹脂フィルムにて構成され、重合時の熱によって軟化しないように１００℃以上の軟化点を有するフィルムで構成されることが好ましい。前記記フィルムとして、例えば、ポリエチレンテレフタレート、ポリエチレンナフタレート、ポリカーボネート等の合成樹脂フィルムが挙げられ、活性エネルギー線の透過性、表面性状の高さからポリエチレンテレフタレートフィルムが好ましく、その厚みは剛性の観点から１０μｍ以上であることが好ましく、５０μｍ以上であることがより好ましい。コストの点からその厚みは３００μｍ以下であることが好ましく、２００μｍ以下であることがより好ましい。
【００２８】
また、活性エネルギー線透過性フィルムの重合性液体と接する側の表面は、製品として得られる樹脂板の表面に転写されるため、ＪＩＳ  Ｂ０６０１で規定する表面粗さ（Ｒａ）としては１００ｎｍ以下が好ましく、１０ｎｍ以下がより好ましい。
【００２９】
本発明において照射する活性エネルギー線としては、Ｘ線、紫外線、電子線等が挙げられる。特に、紫外線が好ましい。
【００３０】
紫外線は、各種紫外線照射装置により照射され、例えば高圧水銀灯、低圧水銀灯、メタルハライドランプ、キセノンランプ、ケミカルランプ、殺菌灯、ブラックライト、紫外ＬＥＤなどが使用できる。
【００３１】
活性エネルギー線の照射強度としては、重合性液体に含有する活性エネルギー線分解重合開始剤濃度と照射時間との関係により決定されるが、本発明の重合性液体においては、モノマーの成長速度の観点から１ｍＷ／ｃｍ２〜３０ｍＷ／ｃｍ２の範囲である。照射強度が弱すぎると重合開始剤の分解量が少ないことにより重合速度が遅くなり、逆に強すぎると、開始剤分解量を増やしても、本法での重合性液体ではモノマーの成長速度が追いつかず、停止反応に多くが消費されてしまうことで、樹脂板の分子量低下と、活性エネルギー線が過剰に照射されることによる樹脂板の黄変が起きてしまう。
【００３２】
本発明において樹脂板の生産速度としては、０．５〜１５ｍ／ｍｉｎであることが好ましく、１〜１０ｍ／ｍｉｎであることがより好ましい。速度が遅すぎると、製品として得られる樹脂板の生産量が少なくなってしまう問題があり、速度が速すぎると必要重合時間を得るための活性エネルギー線照射区間が大きくなる。
【００３３】
本発明において活性エネルギー線を照射して硬化させる際の温度条件としては、重合速度や粘性条件などにより選定できるが、重合性液体に活性エネルギー線を照射する際には、モノマーの沸点以下であることが好ましい。
【００３４】
活性エネルギー線硬化後、残存モノマーを減少させる観点から、使用するモノマーとポリマーの組み合わせから得られるガラス転移温度Ｔｇ以上の温度に熱処理することも適宜可能であり、本発明では１００℃以上の熱処理を行うことが好ましい。
【００３５】
本発明により得られる透明樹脂板の厚みは、規定されるものではないが０．１〜３ｍｍであることが好ましい。樹脂板の厚みが厚すぎると重合発熱の除去が間に合わなくなり、未重合モノマーが沸騰し、樹脂板内に泡が発生しやすくなる。
【００３６】
クリーンブース内の可燃性ガスは、メチルメタクリレートが主成分であり、安全性の観点から当該ガス濃度は、５００ｐｐｍ以下が好ましい。
【００３７】
樹脂板の厚みは、０．１〜３ｍｍの範囲とすることが好ましい。０．１ｍｍより薄い板は本プロセスでの製造では生産効率が低下するためあまり現実的ではなく、また３ｍｍより厚い板は本プロセス以外でも外観良好な板を得ることが可能で他のプロセスに対する優位性が失われるためである。
【００３８】
重合性液体の硬化後に１００℃以上の熱処理を行うことが好ましい。熱処理工程がなければ樹脂板内に未反応モノマーが多く残り樹脂板の物性が悪化してしまう。熱処理の方法としては１５０℃程度の熱風や、赤外線ヒーターを用いて加熱を行うことが好ましい。
【００３９】
活性エネルギー線透過性フィルム繰り出し装置は、テンションピックアップと進行方向の逆トルクを発生させるモーター、及びパウダクラッチからなり、フィルムテンションを目標値一定になるようパウダクラッチの出力を制御する方法が好ましい。
【実施例】
【００４０】
以下、実施例により本発明を詳細に説明する。
（樹脂板の外観）
シャドー試験による評価；光学歪、泡、異物等の表面欠陥
尚、シャドー試験とは、暗室にて樹脂板に４５°の角度で光束２０００  ｌｍの光を透過させた像をスクリーン上に写すことで、通常肉眼では確認しにくい欠陥を強調して確認する評価方法である。
（可燃性ガス濃度の測定）
ガス濃度の測定はガステック社製ガス検知管（No.149メタクリル酸メチル）を用いた。
（実施例１）
メチルメタクリレートモノマー６０質量部と、メチルメタクリレートポリマービーズ（三菱レイヨン社製、商品名；VHK000）４０質量部を８０℃で３０分間かけて加熱溶解させた混合物１００質量部に対し、紫外線分解重合開始剤1−ヒドロキシ−シクロヘキシル−フェニルケトン（チバ・ジャパン社製、商品名；イルガキュア１８４）を０．５質量部、離型剤としてジオクチルスルホ琥珀酸ナトリウム（三井サイアナミッド社製、商品名；エアロゾルＯＴ−１００）を０．０５質量部添加し、光重合性液体を調整し（メチルメタクリレート含有量９９．７％）、調合時の泡を抜くために５０℃にて２時間静置させた後、常温まで自然冷却させた。
【００４１】
図１に示されるのと同様の装置を使用し、エンドレスベルト７としては幅５００ｍｍのステンレス製エンドレスベルト（以下、「ステンレスベルト」と略す。）、活性エネルギー線透過性フィルムとしては幅５００ｍｍで厚さ１８８μｍのポリエチレンテレフタレートフィルム（東洋紡績社製、商品名；コスモシャイン  Ａ４１００）、紫外線照射装置９として蛍光ランプ（東芝ライテック社製、形名；ＦＬ３０Ｓ−ＢＬ）、加熱機構１０については１３０℃熱風による加熱を使用した。
【００４２】
ステンレスベルトと活性エネルギー線透過性フィルムの搬送速度を０．３ｍ／ｍｉｎとし、ステンレスベルトテンションを１０００ｋｇｆ（単位幅あたりのテンション２０００ｋｇｆ／ｍ）、フィルムのテンションを１０ｋｇｆ（単位幅あたりのテンション２０ｋｇｆ／ｍ）として供給ダイ５から光重合性液体６を幅４００ｍｍ、厚さ０．４ｍｍのシート状に供給し、活性エネルギー線（紫外線）透過性フィルム２を被せた。
【００４３】
図１に示すように、供給ダイ５及び活性エネルギー線透過性フィルム繰り出し部１をクリーンブース３で囲んだ。該クリーンブース３はSUS製アングルにポリカーボネート板を貼り付けたものを使用し、内容積は２．５ｍ３とした。クリーンブース３の上部にクリーンエア供給口４を、下部に排出口１５を設けた。クリーンエア供給口４の側および排気口１５の側にそれぞれブロワー（図示せず）を配設した。クリーンエア供給口４からＨＥＰＡフィルタ（図示せず）を通すことによりクリーンエアを供給した。クリーンブースへの供給風量＝１．５ｍ３／min（換気回数３６回／hr）、クリーンブースからの排気風量＝１．４ｍ３／min（換気回数３４回／hr）とした。したがって、クリーンブース下方から排気する風量に対するクリーンブース上方から供給する風量の比Ｘは１．０７である。供給風量および排気風量は、ブロワーの回転数をインバータ制御により変えることにより調整した。なお、供給風量および排気風量は、供給口と排気口のそれぞれの開口面積と、供給口と排気口におけるそれぞれの風速（風速計により計測）から算出した。
【００４４】
その後、紫外線照射装置９により５ｍＷ／ｃｍ２の照射強度で１０分間紫外線を照射し、後段加熱機構１０により１３０℃にて５分間熱処理した後、９０℃に空冷し、透明樹脂板からステンレスベルト及び活性エネルギー線透過性フィルムを剥離した（サンプル１）。
【００４５】
得られた透明樹脂板はシャドー試験により評価した。
【００４６】
本実施例で得られた樹脂板の表面は平滑で光学歪がなく、良好な外観の樹脂板が得られた。結果を図２に示す。
【００４７】
また、透明樹脂板原料注入中、注入ダイより上方１００ｍｍの位置で可燃性ガス濃度の測定を行ったところガスは検知されず０ｐｐｍであった。
（実施例２）
クリーンブースへの供給風量＝６ｍ３／min（換気回数１４４回／hr）、排気風量＝５．６ｍ３／min（換気回数１３４回／hr）に変更し、それ以外は実施例１と同様にして樹脂積層体を得た（サンプル２）。このとき、クリーンブース下方から排気する風量に対するクリーンブース上方から供給する風量の比Ｘは１．０７である。
【００４８】
得られた樹脂板をシャドー試験したところ、サンプル１と同様、樹脂板の表面は平滑で光学歪がなく、良好な外観の樹脂板が得られた。結果を図３に示す。
【００４９】
また、透明樹脂板原料注入中、注入ダイより上方１００ｍｍの位置で可燃性ガス濃度の測定を行ったところガスは検知されず０ｐｐｍであった。
（比較例１）
クリーンブースからの排気風量をゼロ（換気回数０回／hr）に変更し、それ以外は実施例１と同様にして樹脂板を得た（サンプル３）。
【００５０】
得られた樹脂板をシャドー試験したところ、サンプル１と同様、樹脂板の表面は平滑で光学歪がなく、良好な外観の樹脂板が得られた。結果を図４に示す。
しかし、透明樹脂板原料注入中、注入ダイより上方１００ｍｍの位置で可燃性ガス濃度の測定を行ったところガス濃度が５００ｐｐｍという値を示した。
（比較例２）
クリーンブースからの排気風量＝５．６ｍ３／min（換気回数１３４回／hr）に変更し、それ以外は実施例１と同様にして樹脂板を得た（サンプル４）。
【００５１】
得られた樹脂板をシャドー試験したところ、サンプル１とは異なり、樹脂板には断続的に泡が入り外観の非常に悪い樹脂板となっていた。結果を図５に示す。
また、透明樹脂板原料注入中、注入ダイより上方１００ｍｍの位置で可燃性ガス濃度の測定を行ったところガスは検知されず０ｐｐｍであった。
（比較例３）
クリーンブースへの供給風量＝６ｍ３／min（換気回数１４４回／hr）に変更し、それ以外は実施例１と同様にして樹脂板を得た（サンプル５）。
【００５２】
得られた樹脂板をシャドー試験したところ、サンプル１とは異なり、樹脂板には断続的に泡が入っており、泡の入る度合いはサンプル４に比べると少なかったが外観の悪い樹脂板となっていた。結果を図６に示す。
また、透明樹脂板原料注入中、注入ダイより上方１００ｍｍの位置で可燃性ガス濃度の測定を行ったところガスは検知されず０ｐｐｍであった。
【００５３】
以上の実施例、比較例の結果を表１にまとめる。
【００５４】
【表１】
2011240528.tif 000003
【産業上の利用可能性】
【００５５】
本発明によれば、透明樹脂板の製造方法として、広く適用できる。
【符号の説明】
【００５６】
１    活性エネルギー線透過性フィルム繰り出し装置
２    活性エネルギー線透過性フィルム
３    クリーンブース
４    クリーンエア供給口
５    注入ダイ（供給部）
６    光重合性液体
７    エンドレスベルト
８    上面押し付けロール
８′  下面押し付けロール
９    紫外線照射装置
１０  加熱機構
１１  活性エネルギー線透過性フィルム巻取り装置
１２  樹脂板
１３  主プーリ
１４  主プーリ
１５  排気口
【図１】
2011240528.tif 000004
【図２】
2011240528.tif 000005
【図３】
2011240528.tif 000006
【図４】
2011240528.tif 000007
【図５】
2011240528.tif 000008
【図６】
2011240528.tif 000009